СПОСОБ ПРИГОТОВЛЕНИЯ ШИХТЫ ДЛЯ ПРОИЗВОДСТВА МИНЕРАЛЬНОГО ВОЛОКНА

1. Способ приготовления шихты для производства минерального волокна, включающий смешивание отходов минераловатного производства со связующим веществом, их последующее формование и увлажнение, отличающийся тем, что отходы минераловатного производства измельчают до получения частиц крупностью 8-50 мкм и смешивают со связующим в соотношении: на 100 мас.ч. измельченных отходов берут 5-10 мас.ч. связующего, например жидкого стекла, смесь, увлажненную до 8-15% после формования, подвергают тепловой обработке.
2. Способ по п.1, отличающийся тем, что необработанные отходы смешивают с измельченной фракцией в количестве 20-50%.
3. Способ по п.1 или 2, отличающийся тем, что отформованные брикеты сушат при 150-200°С и повторно нагревают до 600-700°С.